(57)【要約】【課題】棒材の端面にキレツが生じるのを抑えた端面品質に優れたせん断加工方法及びその金型（装置）の提供を目的とする。【解決手段】棒材を下からダイで受け、ワーク押え（ストリッパ）で材料供給側を支持し、この棒材端面にストッパを当接させることにより棒材側部からパンチでせん断する際に、上記棒材の長手方向に圧縮応力が生じるようにした。【選択図】  図１
2004322258.tif 000002
【特許請求の範囲】
【請求項１】
棒材を下からダイで受け、ワーク押え（ストリッパ）で材料供給側を支持し、この棒材端面にストッパを当接させることにより、棒材側部からパンチでせん断する際に、上記棒材の長手方向に圧縮応力が生じるようにしたことを特徴とする棒材のせん断加工方法。
【請求項２】
棒材を下から受けるダイと、上部から材料の供給側を押圧支持するワーク押え（ストリッパ）を備え、ワークの先端の長手方向の逃げを抑えるストッパを備え、棒材を側部からせん断するパンチを備えたことを特徴とするせん断加工用金型。
【発明の詳細な説明】
【０００１】
【発明の属する技術分野】
本発明は、棒材のせん断加工方法及びこれに適した金型（装置）に関する。
【０００２】
【従来の技術】
ベアリング等に使用されている円筒ころ等の転動体は、ベアリング鋼（ＳＵＪ２）等の棒材を切断して生産されている。
このようなベアリング鋼は、高い荷重に耐えられるように非常に硬く切断が大変である。
特に、スラストベアリングに使用されるころは、端面の高い仕上げ精度も要求される。
そこで、棒材を切断し、その端面を液体ホーニング等により１つ１つ研削仕上げ等が施されている。
これでは生産性が悪く、コスト高の要因の１つとなっている。
【０００３】
以上の背景の下に本願発明者等は、丸棒のような棒材から例えばパンチプレス等にて、せん断加工出来ないか検討をした。
従来から広く採用されているパンチプレスによるせん断加工方法を図５にて説明する。
ダイ１０４にダイ孔が設けられ、ダイ孔に嵌合するようにダイクッション（ノックアウトピン）１０６が備えられている。
棒材等のワークをダイ１０４に載置し、上部からストライカ（図示省略）により下方向にパンチ１０３が加圧される。
このとき、ばね付勢されたワーク押え（ストリッパ）１０２によりワークを押えつつ、パンチ１０３で押圧せん断する方法である。
この場合に、ワークに変形が生じないようにダイクッションが下からばね付勢されている場合が多い。
【０００４】
このような方法で、ベアリングの円筒ころ用の棒材をせん断加工したところ、図６に示す１ｂの方向にキレツが入るようにせん断され、模式図７に示すようにワーク端面にせん断１ａの他にキレツ破断面１ｂが生じ、端面の切断品質が悪く、円筒ころには使用出来なかった。
そこで、ダイクッションのワーク支え力を大きく設定して見た。
例えば、直径約３ｍｍのＳＵＪ２丸棒を約３．８ｍｍの長さにせん断するのに下から５〜８Ｔｏｎの力でばね付勢しつつ、パンチに約１０Ｔｏｎの加圧力を加えてせん断しても、せん断端面のキレツは改善出来なかった。
【０００５】
【発明が解決しようとする課題】
本発明は、上記従来技術の有する技術的課題に鑑みて、棒材の端面にキレツが生じるのを抑えた端面品質に優れたせん断加工方法及びその金型（装置）の提供を目的とする。
【０００６】
【課題を解決するための手段】
本発明者等は、棒材のせん断加工方法を精意検討した結果、これまでに無い全く新規な方法を見出したものである。
それは、棒材を下からダイで受け、ワーク押え（ストリッパ）で材料供給側を支持し、この棒材端面にストッパを当接させることにより棒材側部からパンチでせん断する際に、上記棒材の長手方向に圧縮応力が生じるようにした点である。
【０００７】
図５に示したようなせん断方法においては、図６に拡大図を示すように、パンチ又はダイ側にてせん断１ａが進行するのに先行してキレツ１ｂが発生し、パンチとダイとのクリアランスｄ２があるために、このキレツがパンチに対して外側に先行展開するようにして切断が進行するため、端面にキレツが大きく現れると推定された。
そこで本発明は、例えば図１に示すようにワーク１の端面をストッパ５に当てながらパンチ３にて加圧したものである。
この状態で棒材（ワーク）の側部からパンチ３で加圧すると、ダイ４とパンチ３の間に挟まれた棒材は先端部に向けて延性により延びようとするが、先端がストッパで押さえられているので長手方向に圧縮応力ｆが発生する。
このような状態でパンチによるせん断が進行すると、まずキレツ破断の進行が抑えられること、また、キレツが発生しても圧縮応力によりパンチの内側に向けて進行することが推定された。
その結果、製品１０の端面にはキレツ破断面が生じずに平滑な切削に似た金属光沢のあるせん断面が形成された。
その一方で端材１１の端面にはキレツ破断面が認められた。
【０００８】
請求項２記載の発明は、上記のようなせん断加工に適した金型あるいは装置の提供を目的とし、棒材を下から受けるダイと、上部から材料の供給側を押圧支持するワーク押え（ストリッパ）を備え、ワークの先端の長手方向の逃げを抑えるストッパを備え、棒材を側部からせん断するパンチを備えたせん断加工用金型とした。
【０００９】
【発明の実施の形態】
図１に本発明に係るせん断加工方法に用いる金型又は装置の模式図を示す。
ダイ４にダイ孔４１が形成されていて、ダイ孔にはダイクッションが備えられていない開放型で良い。
棒材（ワーク）１の端面をストッパ５に当接させ、ワーク１の供給側にて上部よりストリッパ２にてワークを押圧支持し、パンチ３が下降し、製品１０がせん断される。
なお、ストリッパ２はストリッパスプリング（表示省略）等により上方からばね付勢されている。
この際に、端材１１はダイ孔の下方に落下排出される。
【００１０】
この際にワークに働く作用を図１にて説明する。
ワーク１の材料供給側はダイ４とストリッパ２にて押圧支持される。
この押圧支持されている状態を図２に示す。
ダイ４とストリッパ２との間のクリアランスｄ１を所定の大きさに設定する。
例えば、直径約３ｍｍのベアリング鋼からなる丸棒の場合に、ｄ１＝０．０４ｍｍに設定した。
【００１１】
上記のようにワーク供給側を挟持し、図１に示すように製品１０側はストリッパ支持をせずに端面をストッパ５にて規制したことにより、パンチ３にて加圧すると製品側の材料は先端部に向けて延びようとする。
しかし、先端部はストッパ５により規制されているので、反作用により圧縮応力ｆが生じる。
従って、パンチ先端及びダイ側にせん断１ａが進行し、その先にキレツ破断１ｂが先行しようとするが、この部分に圧縮応力が作用する。
この圧縮応力は、キレツせん断１ｂの先行を抑え、少なくとも製品１０側への斜め先行は生じなくなった。
なお、端材側の両側端面にキレツ破断面は認められる。
ここで、上記直径約３ｍｍの丸棒の場合で、製品長さ約３．８ｍｍのとき、端材幅（パンチ厚み）を１〜１．２ｍｍに設定した。
【００１２】
本発明で用いられるパンチ形状例を図３に示し、ダイ孔の形状例を図４に示す。
なお、図面の大きさの制約上、表示倍率は一致していない。
図３（ロ）に示すように、パンチのせん断刃部３１の厚みは、１〜１．２ｍｍ程度に薄くすることで端材の発生量を抑え、パンチのサイド部３２を厚くし、図４に示すようにダイ４のダイ孔４１の両側にパンチガイド部４２を形成した例である。
なお、ダイ４の上面にはワーク支持溝４３が形成されている。
【００１３】
【発明の効果】
本発明においては、棒材の先端をストッパで規制し、材料供給側をダイとワーク押え（ストリッパ）で挟持し、パンチせん断する方法を採用したことにより、製品の端面に対しては、キレツ破断面の発生を抑えることが出来、材料を連続供給しながら、端面の切断面が綺麗な製品が連続生産できる。
【図面の簡単な説明】
【図１】本発明に係るせん断加工方法例を示す。
【図２】ダイとストリッパとの関係を示す。
【図３】パンチ形状の例を示す。
【図４】ダイ孔の例を示す。
【図５】従来のパンチせん断の例を示す。
【図６】従来のパンチせん断におけるキレツ破断の進行を示す説明図である。
【図７】従来の切断端面の状態例を示す。
【符号の説明】
１    棒材
２    ワーク押え（ストリッパ）
３    パンチ
４    ダイ
５    ストッパ
１０  製品
【図１】
2004322258.tif 000003
【図２】
2004322258.tif 000004
【図３】
2004322258.tif 000005
【図４】
2004322258.tif 000006
【図５】
2004322258.tif 000007
【図６】
2004322258.tif 000008
【図７】
2004322258.tif 000009